(57)【要約】【課題】本発明の課題は、防汚性に優れた膜を形成できる塗料組成物を提供することにある。また、本発明の課題は、上記塗料組成物を用いて形成された膜を有する塗装物品を提供することにもある。【解決手段】本発明の塗料組成物は、スルホン酸基またはその塩を有する重合単位（ＳＡ）を含むスルホン酸系含フッ素重合体と、フルオロオレフィンに基づく重合単位（Ｂ）を含み、上記重合単位（ＳＡ）を含まない含フッ素重合体と、を含有し、上記スルホン酸系含フッ素重合体のイオン交換容量が、０．９［ミリ当量／ｇ乾燥樹脂］超である。【選択図】なし【特許請求の範囲】
【請求項１】
スルホン酸基またはその塩を有する重合単位（ＳＡ）を含むスルホン酸系含フッ素重合体と、
フルオロオレフィンに基づく重合単位（Ｂ）を含み、前記重合単位（ＳＡ）を含まない含フッ素重合体と、
を含有し、
前記スルホン酸系含フッ素重合体のイオン交換容量が、０．９［ミリ当量／ｇ乾燥樹脂］超である、塗料組成物。
【請求項２】
前記重合単位（ＳＡ）が、下記式（ＳＡ−１）で表される重合単位である、請求項１に記載の塗料組成物。
【化１】
2017179322.tif 000004
（式（ＳＡ−１）中、ＱＳはエーテル性酸素原子を含む炭素数２〜１２のぺルフルオロアルキレン基または炭素数２〜１２のぺルフルオロアルキレン基であり、Ｘは水素原子、金属カチオンまたは第４級アンモニウムカチオンである。）
【請求項３】
前記スルホン酸系含フッ素重合体が、さらにフルオロオレフィンに基づく重合単位（ＳＢ）を有する、請求項１または２に記載の塗料組成物。
【請求項４】
前記含フッ素重合体が、さらにポリオキシアルキレン鎖を有する重合単位（Ａ）を含む、請求項１〜３のいずれか１項に記載の塗料組成物。
【請求項５】
さらに、水を含有し、前記含フッ素重合体が粒子状に分散してなる、請求項１〜４のいずれか１項に記載の塗料組成物。
【請求項６】
前記含フッ素重合体が、含フッ素複合体粒子を構成しており、
前記含フッ素複合体粒子は、前記含フッ素重合体を構成成分とするコア部と、（メタ）アクリル酸エステルに基づく重合単位（Ｃ）を含む重合体を構成成分とする前記コア部の表面に形成されたシェル部と、を有する、請求項１〜５のいずれか１項に記載の塗料組成物。
【請求項７】
基材と、前記基材上に配置され、請求項１〜６のいずれか１項に記載の塗料組成物を用いて形成された膜と、を有する塗装物品。
【発明の詳細な説明】
【技術分野】
【０００１】
本発明は、塗料組成物および塗装物品に関する。
【背景技術】
【０００２】
従来から、含フッ素重合体を含有する組成物が塗料などの多様な用途に使用されており、その用途に応じた性能を有することが要求される。
例えば、このような組成物を用いて形成される塗膜に柔軟性や耐摩耗性を付与するために、特許文献１および２では、スルホン酸基を有するポリテトラフルオロエチレンと、これ以外のフッ素重合体（たとえば、フルオロオレフィンとアルキルビニルエーテルとの共重合体等。）と、を含有する組成物が提案されている。
【先行技術文献】
【特許文献】
【０００３】
【特許文献１】特開２００８−２２２８５３号公報
【特許文献２】国際公開第２０１０／０１０６００号
【発明の概要】
【発明が解決しようとする課題】
【０００４】
ここで、フッ素重合体を含有する塗料組成物を用いて形成される膜は、多様な環境下に置かれる場合がある。そのため、かかる膜には、汚れが付着しにくいことが要求される場合がある。
本発明者らが、上記特許文献１および２を参考に、スルホン酸基を有する含フッ素重合体と含フッ素重合体とを含有する塗料組成物を用いて膜を作製した結果、スルホン酸基を有する含フッ素重合体の種類によっては、膜の防汚性が不十分になることを見出した。特に、本発明者らは、塵や埃などの帯電に伴う汚れが上記膜に付着しやすいことを知見している。
【０００５】
本発明は、防汚性に優れた膜を形成できる塗料組成物の提供を課題とする。また、本発明は、上記塗料組成物を用いて形成された膜を有する塗装物品の提供も課題とする。
【課題を解決するための手段】
【０００６】
本発明者らは、上記課題について鋭意検討した結果、イオン交換容量が所定値以上であるスルホン酸系含フッ素重合体を用いることにより、所望の効果が得られることを見出し、本発明に至った。
すなわち、本発明者らは、以下の構成により上記課題が解決できることを見出した。
【０００７】
［１］
スルホン酸基またはその塩を有する重合単位（ＳＡ）を含むスルホン酸系含フッ素重合体と、
フルオロオレフィンに基づく重合単位（Ｂ）を含み、上記重合単位（ＳＡ）を含まない含フッ素重合体と、
を含有し、
上記スルホン酸系含フッ素重合体のイオン交換容量が、０．９［ミリ当量／ｇ乾燥樹脂］超である、塗料組成物。
［２］
上記重合単位（ＳＡ）が、後述する式（ＳＡ−１）で表される重合単位である、上記［１］に記載の塗料組成物。
（後述する式（ＳＡ−１）中、ＱＳはエーテル性酸素原子を含む炭素数２〜１２のぺルフルオロアルキレン基または炭素数２〜１２のぺルフルオロアルキレン基であり、Ｘは水素原子、金属カチオンまたは第４級アンモニウムカチオンである。）
［３］
上記スルホン酸系含フッ素重合体が、さらにフルオロオレフィンに基づく重合単位（ＳＢ）を有する、上記［１］または［２］に記載の塗料組成物。
［４］
上記含フッ素重合体が、さらにポリオキシアルキレン鎖を有する重合単位（Ａ）を含む、上記［１］〜［３］のいずれか１つに記載の塗料組成物。
［５］
さらに、水を含有し、上記含フッ素重合体が粒子状に分散してなる、上記［１］〜［４］のいずれか１つに記載の塗料組成物。
［６］
上記含フッ素重合体が、含フッ素複合体粒子を構成しており、
上記含フッ素複合体粒子は、上記含フッ素重合体を構成成分とするコア部と、（メタ）アクリル酸エステルに基づく重合単位（Ｃ）を含む重合体を構成成分とする上記コア部の表面に形成されたシェル部と、を有する、上記［１］〜［５］のいずれか１つに記載の塗料組成物。
［７］
基材と、上記基材上に配置され、上記［１］〜［６］のいずれか１つに記載の塗料組成物を用いて形成された膜と、を有する塗装物品。
【発明の効果】
【０００８】
以下に示すように、本発明によれば、防汚性に優れた膜を形成できる塗料組成物を提供できる。また、本発明によれば、上記塗料組成物を用いて形成された膜を有する塗装物品も提供できる。
【発明を実施するための形態】
【０００９】
以下、本発明の塗料組成物、および、本発明の塗料組成物を用いて形成された膜を有する塗装物品について詳述する。
なお、本明細書においては、単量体が重合することで直接形成される繰り返し単位と、単量体の重合によって形成される繰り返し単位の一部を化学変換することで得られる繰り返し単位と、を総称して「重合単位」という。
また、本発明において「〜」を用いて表される数値範囲は、「〜」の前後に記載される数値を下限値および上限値として含む範囲を意味する。
【００１０】
本発明の塗料組成物の特徴点としては、スルホン酸基またはその塩を有する重合単位（ＳＡ）を含むスルホン酸系含フッ素重合体と、フルオロオレフィンに基づく重合単位（Ｂ）を含み、スルホン酸基またはその塩を有する重合単位（ＳＡ）を含まない含フッ素重合体と、を含有し、上記スルホン酸系含フッ素重合体のイオン交換容量が、０．９［ミリ当量／ｇ乾燥樹脂］超である点が挙げられる。
本明細書においては、スルホン酸基またはその塩を有する重合単位（ＳＡ）を含み、イオン交換容量が０．９［ミリ当量／ｇ乾燥樹脂］よりも大きいスルホン酸系含フッ素重合体を、単に「スルホン酸系含フッ素重合体（Ｓ）」とも記す。また、フルオロオレフィンに基づく重合単位（Ｂ）を含み、スルホン酸基またはその塩を有する重合単位（ＳＡ）を含まない含フッ素重合体を、単に「含フッ素重合体（Ｆ）」とも記す。
これにより、本発明の塗料組成物を用いて形成される膜の防汚性（耐汚染性）が優れたものとなる。この理由の詳細は未だ明らかになっていない部分もあるが、以下の理由によるものと推測される。
スルホン酸系含フッ素重合体（Ｓ）のスルホン酸基またはその塩により、本発明の塗料組成物から形成される膜は、水の滑落角度が小さく、高い水滑落性を発現する、および、帯電防止性を発現させると推測される。この場合において、イオン交換容量が所定値以上であるスルホン酸系含フッ素重合体（Ｓ）を用いることで、塗料組成物により形成される膜の帯電防止性能がより発現し、膜にホコリなどの汚れの付着が少なくなると推測される。これにより、本発明の塗料組成物により形成される膜の防汚性が優れたものになったと考えられる。
【００１１】
［塗料組成物］
本発明の塗料組成物は、含フッ素重合体（Ｆ）と、スルホン酸系含フッ素重合体（Ｓ）と、を含有する。
以下において、本発明の塗料組成物に含まれる成分および含まれ得る成分について詳述する。
【００１２】
＜含フッ素重合体（Ｆ）＞
含フッ素重合体（Ｆ）は、フルオロオレフィンに基づく重合単位（Ｂ）を含み、後述するスルホン酸基またはその塩を有する重合単位（ＳＡ）を含まない。
【００１３】
（フルオロオレフィンに基づく重合単位（Ｂ））
含フッ素重合体（Ｆ）は、フルオロオレフィンに基づく重合単位（Ｂ）を含む。
フルオロオレフィンは、炭化水素系オレフィン（一般式ＣｎＨ２ｎ）の水素原子の１個以上がフッ素原子で置換された化合物である。
フルオロオレフィンの炭素数ｎは、２〜８が好ましく、２〜６がより好ましい。
フルオロオレフィンにおけるフッ素原子の数は、２以上が好ましく、３〜４がより好ましい。フッ素原子の数が２以上であれば、膜の耐候性が優れる。
フルオロオレフィンにおいては、フッ素原子で置換されていない水素原子の１個以上が塩素原子で置換されていてもよい。
【００１４】
フルオロオレフィンとしては、ＣＦ２＝ＣＦ２、ＣＦ２＝ＣＦＣｌ、ＣＦ２＝ＣＨＦまたはＣＦ２＝ＣＨ２が好ましく、単量体（１）との交互共重合性の観点から、ＣＦ２＝ＣＦ２またはＣＦ２＝ＣＦＣｌがより好ましく、ＣＦ２＝ＣＦＣｌがさらに好ましい。
フルオロオレフィンは、１種を単独で用いてもよく、２種以上を組み合わせて用いてもよい。
フルオロオレフィンに基づく重合単位の含有量は、含フッ素重合体（Ｆ）が有する全重合単位（１００モル％）のうち、２０〜７０モル％が好ましく、３０〜７０モル％がより好ましく、３０〜６０モル％がさらに好ましく、４０〜６０モル％が特に好ましく、４５〜５５モル％が最も好ましい。フルオロオレフィンに基づく重合単位の含有量が２０モル％以上であれば、膜の耐候性が優れる。
【００１５】
（ポリオキシアルキレン鎖を有する重合単位（Ａ））
含フッ素重合体（Ｆ）は、膜の防汚性がより向上するという観点から、側鎖にポリオキシアルキレン鎖を有する重合単位（Ａ）を含むことが好ましい。重合単位（Ａ）を含む含フッ素重合体（Ｆ）を用いた場合、塗料組成物により形成された塗膜は、水蒸気透過率が低く、耐水性に優れ、塗膜に付着した水が乾燥しやすいことを見出した。つまり、該塗膜は、水が留まりにくく乾燥しやすい性質を有しており、水の付着によるカビや藻に由来する汚染を低減する効果があると推測される。
【００１６】
重合単位（Ａ）は、側鎖に式−（ＯＣｍＨ２ｍ）ｎ−で表されるポリオキシアルキレン単位を有する重合単位が好ましい。
上記式中、ｍは１〜３の整数である。つまり、−（ＯＣｍＨ２ｍ）−で表されるオキシアルキレン単位は、オキシメチレン単位、オキシエチレン単位、またはオキシプロピレン単位である。ｍは、本発明の効果がより発揮される点で、２が好ましい。
上記式において、ｍの値は、同一であっても異なっていてもよい。つまり、ポリオキシアルキレン単位は、ｍの値が異なる複数種のオキシアルキレン単位で構成されていてもよい。複数種のオキシアルキレン単位が含まれる場合、それらの結合順は特に制限されず、ランダム型でもブロック型でもよい。また、ｍが３である場合のオキシアルキレン基であるオキシプロピレン基のプロピレン基は、直鎖状（−ＯＣＨ２ＣＨ２ＣＨ２−）であっても、分岐鎖状（−ＯＣＨ２ＣＨ（ＣＨ３）−、または−ＯＣＨ（ＣＨ３）ＣＨ２−）であってもよい。
ｎは、オキシアルキレン単位の繰り返し単位数を表し、１２以上の整数であり、本発明の効果がより優れる点で、１３以上が好ましく、１５以上がより好ましい。上限は特に制限されないが、４０以下が好ましく、２０以下がより好ましい。
【００１７】
重合単位（Ａ）は、式（１）で表される単量体（以下、単量体（１）とも記す。）に基づく重合単位であるのが好ましい。なお、式（１）中のｎおよびｍは、上述した通りであり、好ましい範囲も同じである。単量体（１）は、１種を単独で用いてもよく、２種以上を組み合わせて用いてもよい。
式（１）    Ｘ−Ｙ−（ＯＣｍＨ２ｍ）ｎ−Ｚ
【００１８】
Ｘは、重合性基であり、含フッ素重合体（Ｆ）の主鎖を形成する重合性不飽和基であることが好ましい。Ｘとしては、ＣＨ２＝ＣＨ−、ＣＨ２＝ＣＨＣＨ２−、ＣＨ３ＣＨ＝ＣＨ−、ＣＨ２＝Ｃ（ＣＨ３）−、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯ−、またはＣＨ２＝ＣＨＣＨ２Ｏ−が好ましく、フルオロオレフィンとの交互共重合性が良好であり本発明の効果がより発揮される点から、ＣＨ２＝ＣＨＯ−またはＣＨ２＝ＣＨＣＨ２Ｏ−がより好ましい。
【００１９】
Ｙは、重合性基とポリオキシアルキレン鎖とを連結する２価の連結基であり、炭素数１〜２０の２価の炭化水素基が好ましく、炭素数１〜２０の２価の飽和炭化水素基がより好ましい。２価の連結基は、直鎖状の基、分岐状の基または環状構造を含む基であってもよく、膜においてポリオキシアルキレン鎖を表面に配向させて、本発明の効果がより発揮されるという観点から、環状構造を含む基が好ましい。
【００２０】
Ｚは、ヒドロキシ基、炭素数１〜２０のアルコキシ基またはフェノキシ基であり、ヒドロキシ基、メトキシ基、またはエトキシ基が好ましく、本発明の効果がより発揮される観点から、ヒドロキシ基がより好ましい。
【００２１】
単量体（１）の具体例としては、下式で表される化合物が挙げられる。
単量体（１−１）：ＣＨ２＝ＣＨＯ−ＣａＨ２ａ−（ＯＣｍＨ２ｍ）ｎ−Ｚ
単量体（１−２）：ＣＨ２＝ＣＨＣＨ２Ｏ−ＣｂＨ２ｂ−（ＯＣｍＨ２ｍ）ｎ−Ｚ
単量体（１−３）：ＣＨ２＝ＣＨＯＣＨ２−ｃｙｃｌｏＣ６Ｈ１０−ＣＨ２−（ＯＣｍＨ２ｍ）ｎ−Ｚ
単量体（１−４）：ＣＨ２＝ＣＨＣＨ２ＯＣＨ２−ｃｙｃｌｏＣ６Ｈ１０−ＣＨ２−（ＯＣｍＨ２ｍ）ｎ−Ｚ
それぞれの式中、ａは１〜１０の整数であり、ｂは１〜１０の整数である。ｍ、ｎおよびＺの定義は、上述の通りである。なお、−ｃｙｃｌｏＣ６Ｈ１０−は、シクロへキシレン基を示し、（−ｃｙｃｌｏＣ６Ｈ１０−）の結合部位は、１，４−、１，３−、１，２−があり、通常は１，４−が採用される。
【００２２】
重合単位（Ａ）の含有量は、含フッ素重合体（Ｆ）が有する全重合単位（１００モル％）のうち、０．４モル％以上が好ましく、本発明の効果がより発揮される点から、１．５モル％以上がより好ましく、２．０モル％以上がさらに好ましい。上限は特に制限されないが、１５モル％以下が好ましく、１０モル％以下がより好ましい。
ここで、重合単位（Ａ）の側鎖末端がヒドロキシ基である重合単位（例えば、式（１）のＺがヒドロキシ基である単量体（１）に基づく重合単位。）を含む含フッ素重合体（Ｆ）は、その含有量が少量であっても、本発明の効果がより発揮される傾向がある。また、その含有量が少量であれば、次に述べるフルオロオレフィンに基づく重合単位（Ｂ）の含有量を多くすることが可能であり、耐候性に優れた膜を形成する含フッ素重合体（Ｆ）が調製可能にもなる。
【００２３】
（他の重合単位）
含フッ素重合体（Ｆ）は、重合単位（Ａ）および重合単位（Ｂ）以外の重合単位（以下、単に「他の重合単位」とも記す。）を含んでいてもよい。他の重合単位としては、環状炭化水素基を有する単量体（以下、単に「単量体（２）」とも記す。）に基づく重合単位、架橋性基を有する単量体（以下、単に「単量体（３）」とも記す。）に基づく重合単位が挙げられる。
なお、ポリオキシアルキレン鎖を有し、かつ、ヒドロキシ基を有する重合単位は、上述した「重合単位（Ａ）」に該当し、「架橋性基を有する単量体に基づく重合単位」には該当しない。
【００２４】
（単量体（２）に基づく重合単位）
単量体（２）の環状炭化水素基としては、環状構造を少なくとも１つ有する炭化水素基が挙げられる。環状炭化水素基の炭素数は、特に制限されないが、重合反応性が良好である点から、４〜２０が好ましく、５〜１０がより好ましい。
環状炭化水素基の具体例としては、シクロブチル基、シクロヘプチル基、シクロヘキシル基等の単環式飽和炭化水素基、４−シクロヘキシルシクロヘキシル基等の複環式飽和炭化水素基、１−デカヒドロナフチル基、２−デカヒドロナフチル基等の多環式飽和炭化水素基、１−ノルボルニル基、１−アダマンチル基等の架橋環式飽和炭化水素基、スピロ［３．４］オクチル基等のスピロ炭化水素基等が挙げられる。
【００２５】
単量体（２）の具体例としては、ビニルエーテル、アリルエーテル、アルキルビニルエステル、アルキルアリルエステル、アクリル酸エステルまたはメタクリル酸エステルであって、環状炭化水素基を有する単量体が挙げられ、より具体的には、シクロアルキルビニルエーテル（例えば、シクロヘキシルビニルエーテル。）が挙げられる。
単量体（２）は、１種を単独で用いてもよく、２種以上を組み合わせて用いてもよい。
【００２６】
単量体（２）に基づく重合単位の含有量は、特に制限されないが、本発明の効果がより発揮される点で、含フッ素重合体（Ｆ）が有する全重合単位（１００モル％）のうち、０〜４５モル％が好ましく、１〜４０モル％がより好ましく、３〜３５モル％がさらに好ましく、５〜３０モル％が特に好ましい。
【００２７】
（単量体（３）に基づく重合単位）
単量体（３）の架橋性基は、活性水素を有する官能基（ヒドロキシ基、カルボキシル基、アミノ基等。）または加水分解性シリル基（アルコキシシリル基等）が好ましい。含フッ素重合体（Ｆ）が架橋性基を有する場合、対応する架橋剤を本発明の塗料組成物に含ませることで、膜の硬化が可能により、膜物性（耐候性、基板密着性等）の調整がさらに容易になる。
【００２８】
単量体（３）の具体例としては、ヒドロキシアルキルビニルエーテル、ヒドロキシシクロアルキルビニルエーテル、ヒドロキシアルキルビニルエステル、ヒドロキシシクロアルキルビニルエステル、ヒドロキシアルキルアリルエーテル、ヒドロキシアルキルアリルエステル、アクリル酸ヒドロキシアルキルエステル、メタクリル酸ヒドロキシアルキルエステルが挙げられ、より具体的には、２−ヒドロキシエチルビニルエーテル、４−ヒドロキシメチルシクロヘキシルビニルエーテル、４−ヒドロキシブチルビニルエーテル、シクロヘキサンジメタノールモノビニルエーテル、ヒドロキシエチルアリルエーテル、アクリル酸ヒドロキシエチル、メタクリル酸ヒドロキシエチルが挙げられる。
単量体（３）は、１種を単独で用いてもよく、２種以上を組み合わせて用いてもよい。
【００２９】
単量体（３）の好適態様としては、下式（３−１）で表される単量体が挙げられる。
式（３−１）    ＣＨ２＝ＣＲ１（ＣＨ２）ｎ１−Ｑ１−Ｒ２−Ｖ
Ｒ１は、水素原子またはメチル基であり、ｎ１は、０または１であり、Ｑ１は、酸素原子、−Ｃ（Ｏ）Ｏ−または−Ｏ（Ｏ）Ｃ−であり、Ｒ２は、分岐構造または環構造を有していてもよい炭素数２〜２０のアルキレン基であり、Ｖは、架橋性基である。
Ｖとしては、ヒドロキシ基、カルボキシル基またはアミノ基が好ましく、ヒドロキシ基がより好ましい。Ｒ２としては、シクロヘキサン−１，４−ジメチレン基またはｎ−ノニレン基が好ましい。Ｑ１としては、酸素原子が好ましい。
【００３０】
単量体（３）に基づく重合単位の含有量は、特に制限されないが、前述の膜物性に優れる観点から、含フッ素重合体（Ｆ）が有する全重合単位（１００モル％）のうち、０〜２０モル％が好ましく、０〜１８モル％がより好ましく、０〜１５モル％がさらに好ましい。
【００３１】
（（単量体（４）に基づく重合単位））
含フッ素重合体（Ｆ）は、上述した重合単位以外の重合単位を、さらに含んでいてよい。該重合単位は、ポリオキシアルキレン鎖、フッ素原子、環状炭化水素基、および架橋性基を有さない単量体（以下、単に「単量体（４）」とも記す。）に基づく重合単位が挙げられる。
単量体（４）の具体例としては、ビニルエーテル、アリルエーテル、アルキルビニルエステル、アルキルアリルエステル、オレフィン、（メタ）アクリル酸エステルであって、ポリオキシアルキレン鎖、フッ素原子、環状炭化水素基、および架橋性基を有さない単量体が挙げられる。より具体的には、アルキルビニルエーテル（ノニルビニルエーテル、２−エチルヘキシルビニルエーテル、ヘキシルビニルエーテル、エチルビニルエーテル、ｎ−ブチルビニルエーテル、ｔｅｒｔ−ブチルビニルエーテル等）、アルキルアリルエーテル（エチルアリルエーテル、ヘキシルアリルエーテル等）、カルボン酸（酢酸、酪酸、ピバリン酸、安息香酸、プロピオン酸等）のビニルエステル、カルボン酸（酢酸、酪酸、ピバリン酸、安息香酸、プロピオン酸等）のアリルエステル、エチレン、プロピレン、イソブチレン等が挙げられる。
ここで、本発明において、（メタ）アクリル酸エステルとは、アクリル酸エステルおよびメタクリル酸エステルの両方を包含する概念である。
単量体（４）は、１種を単独で用いてもよく、２種以上を組み合わせて用いてもよい。
【００３２】
単量体（４）の好適態様としては、下式（４−１）で表される単量体が挙げられる。
式（４−１）    ＣＨ２＝ＣＲ３（ＣＨ２）ｎ２−Ｑ２−Ｒ４
Ｒ３は、水素原子またはメチル基であり、ｎ２は、０または１であり、Ｑ２は、酸素原子、−Ｃ（Ｏ）Ｏ−または−Ｏ（Ｏ）Ｃ−であり、Ｒ４は分岐構造を有していてもよい炭素数２〜２０のアルキル基である。
【００３３】
単量体（４）に基づく重合単位の含有量は、含フッ素重合体（Ｆ）が有する全重合単位（１００モル％）のうち、０〜５０モル％が好ましく、５〜４５モル％がより好ましく、１５〜４０モル％がさらに好ましい。
【００３４】
含フッ素重合体（Ｆ）が重合単位（Ａ）を有する場合において、重合単位（Ａ）と重合単位（Ｂ）とのモル比（重合単位（Ａ）／重合単位（Ｂ））は、本発明の効果がより発揮される観点、および、膜の耐久性の観点から、０．１／９９．１〜１５／８５が好ましく、０．２／９９．８〜１０／９０がより好ましく、０．４／９９．６〜１０／９０がさらに好ましい。
本発明における各重合単位の割合は、ＮＭＲ分析および元素分析から求める。なお、ＮＭＲ分析および元素分析から求められない場合は、各単量体の仕込み量に基づいて算出してもよい。
【００３５】
（含フッ素重合体（Ｆ）の形態）
本発明の塗料組成物において、含フッ素重合体（Ｆ）は、粉体（固体）の状態であってもよく、有機溶剤に溶解した溶液の状態であってもよく、水に分散した分散液の状態であってもよい。膜物性の観点から、本発明の塗料組成物における含フッ素重合体（Ｆ）の構成形態は、水中に含フッ素重合体（Ｆ）が粒子状に分散してなる（含フッ素重合体（Ｆ）が粒子として分散してなる）分散液であるのが好ましい。つまり、本発明の塗料組成物は、水を含み、含フッ素重合体（Ｆ）が粒子状に分散していることが好ましい。
なお、以後、本発明の塗料組成物において水中に含フッ素重合体（Ｆ）が粒子状に分散している態様の場合、「含フッ素重合体（Ｆ）の水性分散液」とも称する。
【００３６】
含フッ素重合体（Ｆ）の水性分散液としては、ノニオン性界面活性剤を実質的に含有せず、かつ、含フッ素重合体（Ｆ）の粒子の平均粒子径が所定の範囲内である、含フッ素重合体（Ｆ）の水性分散液が好ましい。特に、含フッ素重合体（Ｆ）がポリオキシアルキレン鎖を有する重合単位（Ａ）を含む場合において、含フッ素重合体（Ｆ）の水性分散液は、ノニオン性界面活性剤を実質的に含有せず、かつ、含フッ素重合体（Ｆ）の粒子の平均粒子径が所定の範囲内であることがより好ましい。
含フッ素重合体（Ｆ）の水性分散液の製造において使用される界面活性剤がノニオン性界面活性剤であると、組成物から形成される膜の耐水性が低下することがある。そのため、含フッ素重合体（Ｆ）の水性分散液は、ノニオン性界面活性剤を実質的に含有しないことが好ましい。
ただし、「ノニオン性界面活性剤を実質的に含有しない」とは、ノニオン性界面活性剤の含有量が、水性分散液（組成物）の全質量に対して、０．１質量％以下であることを意図し、０．０１質量％以下が好ましく、０質量％がより好ましい。
【００３７】
ノニオン性界面活性剤の具体例としては、アルキルフェニルポリオキシエチレン、アルキルポリオキシエチレン、アルキルポリオキシアルキレンポリオキシエチレン、脂肪酸エステル、アルキルアミンオキシエチレン付加体、アルキルアミドオキシエチレン付加体、アルキルアミンオキシエチレンオキシプロピレン付加体、アルキルアミンオキシド等が挙げられる。
【００３８】
水性分散液中の含フッ素重合体（Ｆ）の粒子の平均粒子径は、１００ｎｍ以下であることが好ましい。水性分散液中の含フッ素重合体（Ｆ）の粒子の平均粒子径が１００ｎｍ以下である場合には、組成物から形成される膜の耐水性がより優れる。その理由は必ずしも明確ではないが、膜において、含フッ素重合体（Ｆ）の粒子同士が密にパッキングし、膜中でのピンホールの発生が抑制され、結果として膜の耐水性が向上するためと考えられる。
粒子の平均粒子径は、膜の耐水性がより優れる点で、９０ｎｍ以下が好ましく、８０ｎｍ以下がより好ましく、７０ｎｍ以下がさらに好ましい。下限は特に制限されないが、５０ｎｍ以上の場合が多い。なお、本明細書においては、ＥＬＳ−８０００（大塚電子株式会社製）を用いて動的光散乱法により求められるＤ５０の値を、平均粒子径とする。Ｄ５０は、動的光散乱法により測定した粒子の粒度分布において、小さな粒子側から起算した体積累計５０体積％の粒子直径を表す。
【００３９】
また、粒子のゼータ電位の絶対値は、水性分散液の貯蔵安定性および膜の耐水性が良好になるという観点から、３０ｍＶ以上であることが好ましく、４０ｍＶ以上がより好ましく、４５ｍＶ以上がさらに好ましい。上限は特に制限されないが、６０ｍＶ以下の場合が多い。
ゼータ電位の値は正の値でも負の値でもよく、絶対値が上記範囲内であればよい。なお、水性分散液の貯蔵安定性および膜の耐水性がより優れる点で、負の値であることが好ましい。
なお、ゼータ電位は、ＥＬＳ−８０００（大塚電子株式会社製）を用いて電気泳動光散乱法により測定する。
【００４０】
かかる含フッ素重合体（Ｆ）の水性分散液は、水とアニオン性界面活性剤の存在下で、所定の単量体（例えば、上述したフルオロオレフィンと単量体（１）。）を重合させることにより製造するのが好ましい。
含フッ素重合体（Ｆ）の水性分散液におけるアニオン性界面活性剤の含有量は、特に制限されないが、水性分散液（塗料）の全質量に対して、０．００１〜５質量％が好ましく、０．０５〜２質量％がより好ましい。
【００４１】
アニオン性界面活性剤の具体例としては、ラウリル硫酸ナトリウム、ドデシルベンゼンスルホン酸ナトリウム、アルキルスルホン酸ナトリウム塩、アルキルベンゼンスルホン酸ナトリウム塩、コハク酸ジアルキルエステルスルホン酸ナトリウム塩、アルキルジフェニルエーテルジスルホン酸ナトリウム塩等の炭化水素系界面活性剤が挙げられる。
【００４２】
また、水性分散液における水の含有量は、特に制限されないが、水性分散液（組成物）の全質量に対して、３０〜８５質量％が好ましく、３５〜７５質量％がより好ましい。
【００４３】
（含フッ素複合体粒子）
含フッ素重合体（Ｆ）は、含フッ素複合体粒子を構成していてもよい。すなわち、含フッ素複合体粒子は、含フッ素重合体（Ｆ）を含有する。含フッ素複合体粒子とは、フッ素原子を含む複合体粒子のことを意味する。
含フッ素複合体粒子は、コア部と、このコア部の表面に位置するシェル部と、を有する。換言すると、含フッ素複合体粒子は、コア部と、このコア部の表面を被覆するシェル部と、を有するといえる。シェル部は、コア部の表面の一部を被覆していてもよいし、コア部の全体を被覆していてもよい。
含フッ素重合体（Ｆ）が含フッ素複合体粒子を構成している場合において、含フッ素複合体粒子は、含フッ素重合体（Ｆ）を構成成分とするコア部と、（メタ）アクリル酸エステルに基づく重合単位（Ｃ）を含む重合体（以下、「（メタ）アクリル重合体」ともいう。）を構成成分とするシェル部と、を有する。
また、シェル部に含まれる（メタ）アクリル重合体には、「重合単位（Ｃ）」以外の単位が含まれていてもよく、たとえば、上記重合単位（Ａ）が、さらに含まれていてもよい。
【００４４】
重合単位（Ｃ）を形成するために使用される（メタ）アクリル酸エステルとしては、例えば、アクリル酸メチル、アクリル酸エチル、アクリル酸プロピル、アクリル酸ｎ−ブチル、アクリル酸イソブチル、アクリル酸ｔ−ブチル、アクリル酸ｎ−ヘキシル、アクリル酸シクロヘキシル、アクリル酸ラウリル、アクリル酸２−エチルヘキシル等のアクリル酸アルキルエステル；アクリル酸ベンジル、アクリル酸フェニル等のアクリル酸アリールエステル；メタクリル酸メチル、メタクリル酸エチル、メタクリル酸プロピル、メタクリル酸ｎ−ブチル、メタクリル酸イソブチル、メタクリル酸ｔ−ブチル（ｔ−ＢＭＡ）、メタクリル酸ｎ−ヘキシル、メタクリル酸シクロヘキシル、メタクリル酸ラウリル、メタクリル酸２−エチルヘキシル等のメタクリル酸アルキルエステル；メタクリル酸ベンジル、メタクリル酸フェニル等のメタクリル酸アリールエーテル；などが挙げられる。これらの（メタ）アクリル酸エステルは、１種単独でも、２種以上併用してもよい。
【００４５】
含フッ素複合体粒子において、コア部における含フッ素重合体（Ｆ）と、シェル部における（メタ）アクリル重合体の質量比（含フッ素重合体（Ｆ）／（メタ）アクリル重合体）は、本発明の効果の観点から、１０／９０〜９０／１０が好ましく、２０／８０〜８０／２０がより好ましく、３０／７０〜７０／３０がさらに好ましい。
【００４６】
含フッ素複合体粒子の製造方法としては、例えば、シード重合法（シード乳化重合法）が挙げられる。以下に含フッ素複合体粒子の製造方法の具体例として、シード重合法を例にして説明する。
まず、重合単位（Ａ）の原料（単量体（１））、重合単位（Ｂ）の原料（フルオロオレフィン）、界面活性剤（任意）および水を含有する混合液を調製する。そして、混合液Ｘに含まれる各重合単位の原料を重合し、含フッ素重合体（Ｆ）を構成成分とするコア部を構成する粒子を含有する水性分散体Ｘを作製する。
次に、重合単位（Ｃ）の原料（（メタ）アクリル酸エステル）、界面活性剤（任意）および水を含有する水性分散体Ｙを調製し、これを上記水性分散体Ｘに添加して、コア部の表面で（メタ）アクリル酸エステルを重合させる。これにより、（メタ）アクリル重合体を構成成分とするシェル部によりコア部が被覆される。
ここで、重合単位（Ａ）の原料（単量体（１））は、水性分散体Ｙの製造時にも使用されてもよく、この場合には、シェル部を構成する（メタ）アクリル重合体にも重合単位（Ａ）が含まれることになる。
このようにして、含フッ素複合体粒子の水性分散液が得られる。
【００４７】
含フッ素複合体粒子の水性分散液における水の含有量は、上記「含フッ素重合体（Ｆ）の形態」で挙げた通りであるため、その説明を省略する。
水性分散体Ｘまたは水性分散体Ｙの製造時に界面活性剤を用いる場合には、界面活性剤の種類は特に限定されず、アニオン性界面活性剤、ノニオン性界面活性剤、カチオン性界面活性剤および両性界面活性剤などのいずれの界面活性剤を使用してもよい。
【００４８】
＜スルホン酸系含フッ素重合体（Ｓ）＞
スルホン酸系含フッ素重合体（Ｓ）は、スルホン酸基またはその塩を有する重合単位（ＳＡ）を含む。スルホン酸系含フッ素重合体は、分子中にフッ素原子を含み、例えば、重合単位（ＳＡ）中にフッ素原子が含まれていてもよいし、後述する重合単位（ＳＡ）以外の重合単位（例えば、重合単位（ＳＢ））中にフッ素原子が含まれていてもよい。
【００４９】
（重合単位（ＳＡ））
スルホン酸系含フッ素重合体（Ｓ）は、重合単位（ＳＡ）を含む。含フッ素重合体（Ｆ）との相溶性および膜の耐久性が向上するという観点から、重合単位（ＳＡ）は、スルホン酸基またはその塩を含むフルオロオレフィンに基づく重合単位であることが好ましく、スルホン酸基またはその塩を含む基をフルオロオレフィンに基づく重合単位の側鎖に有することがより好ましい。
【００５０】
重合単位（ＳＡ）としては、下記式（ＳＡ−１）で表される重合単位が好ましい。
【００５１】
【化１】
2017179322.tif 000002
【００５２】
式（ＳＡ−１）中、ＱＳはエーテル性酸素原子を含む炭素数２〜１２のぺルフルオロアルキレン基、または炭素数２〜１２のぺルフルオロアルキレン基である。
ペルフルオロアルキレン基は、直鎖状であってもよいし、分岐鎖状であってもよいが、膜の強度が向上するという観点から、分岐鎖状であることが好ましい。
ペルフルオロアルキレン基の炭素数は、２〜１２であるが、スルホン酸系含フッ素重合体（Ｓ）のイオン交換容量がより高くなるという観点から、２〜１０が好ましく、２〜８がより好ましい。なお、ペルフルオロアルキレン基が分岐鎖状である場合には、分岐鎖に含まれる炭素原子も、ペルフルオロアルキレン基の炭素数に含まれる。
複数存在するＱｓは、互いに同一であってもよいし、異なっていてもよい。
【００５３】
式（ＳＡ−１）中、Ｘは水素原子、金属カチオンまたは第４級アンモニウムカチオンである。
金属カチオンとしては、例えば、カリウムイオン、ナトリウムイオンおよびカルシウムイオンなどが挙げられる。
第４級アンモニウムカチオンとしては、例えば、テトラメチルアンモニウムイオンおよびテトラブチルアンモニウムイオンなどが挙げられる。
これらの中でもＸは、水素原子または金属カチオンであることが好ましい。
複数存在するＸは、互いに同一であってもよいし、異なっていてもよい。
【００５４】
ここで、式（ＳＡ−１）で表される重合単位は、式ＣＦ２＝ＣＦＯ−ＱＳ−ＳＯ２Ｆで表される単量体（以下、単量体（Ｓａ）とも記す。なお、式中のＱＳは、上記式（ＳＡ−１）中のＱＳと同義である。）を用いて得られる重合単位であることが好ましい。単量体（Ｓａ）の具体例としては、ＣＦ２＝ＣＦＯＣＦ２ＣＦ２ＳＯ２Ｆ、ＣＦ２＝ＣＦＯＣＦ２ＣＦ（ＣＦ３）ＯＣＦ２ＣＦ２ＳＯ２Ｆが挙げられる。
【００５５】
重合単位（ＳＡ）の含有量は、スルホン酸系含フッ素重合体（Ｓ）が有する全重合単位（１００モル％）のうち、２０〜８０モル％が好ましく、３０〜７０モル％がより好ましい。
【００５６】
（重合単位（ＳＢ））
スルホン酸系含フッ素重合体（Ｓ）は、さらに、重合単位（ＳＡ）以外の重合単位を有することが好ましい。
重合単位（ＳＡ）以外の重合単位は、フルオロオレフィンに基づく重合単位（ＳＢ）が好ましい。これにより、含フッ素重合体（Ｆ）との相溶性および膜の耐久性が向上する。
重合単位（ＳＢ）において、このフルオロオレフィンの具体例としては、上記「重合単位（Ｂ）」で例示したものが挙げられ、これらの中でもＣＦ２＝ＣＦ２が好ましい。
【００５７】
重合単位（ＳＢ）の含有量は、スルホン酸系含フッ素重合体（Ｓ）が有する全重合単位（１００モル％）のうち、２０〜８０モル％が好ましく、３０〜７０モル％がより好ましい。
【００５８】
スルホン酸系含フッ素重合体（Ｓ）は、重合単位（ＳＢ）を含む含フッ素重合体にスルホン酸基を有する化合物をグラフト重合法により導入してなる含フッ素重合体であってもよく、重合単位（ＳＢ）を含む含フッ素重合体に単量体（Ｓａ）をグラフト重合法により導入してなる含フッ素重合体を加水分解して得られる含フッ素重合体であってもよく、フルオロオレフィンと単量体（Ｓａ）との共重合体を加水分解して得られる含フッ素重合体であってもよい。
スルホン酸系含フッ素重合体（Ｓ）は、その物性調整（分子量、ガラス転移温度、スルホン酸基量等。）が容易である観点から、上記の共重合体を加水分解して得られる含フッ素重合体（加水分解物）が好ましい。なお、共重合体は、ランダム共重合体、交互共重合体、および、ブロック共重合体のいずれの共重合体であってもよい。
【００５９】
スルホン酸系含フッ素重合体（Ｓ）のイオン交換容量は、０．９［ミリ当量／ｇ乾燥樹脂］超であり、０．９５［ミリ当量／ｇ乾燥樹脂］以上が好ましく、１．０［ミリ当量／ｇ乾燥樹脂］以上がより好ましい。イオン交換容量が０．９［ミリ当量／ｇ乾燥樹脂］超であることで、得られる膜の帯電防止に伴う防汚性が向上する他に、含フッ素重合体（Ｆ）との相溶性が良好となる。
また、上限値としては、３．０［ミリ当量／ｇ乾燥樹脂］以下が好ましく、２．０［ミリ当量／ｇ乾燥樹脂］以下がより好ましい。イオン交換容量が３．０［ミリ当量／ｇ乾燥樹脂］以下であることで、得られる膜の耐久性や耐水性が向上する。
ここで、スルホン酸系含フッ素重合体（Ｓ）のイオン交換容量とは、乾燥したスルホン酸系含フッ素重合体（Ｓ）１ｇあたりに導入されたイオン交換基量（スルホン酸基またはその塩）を示す。イオン交換容量が大きいほど、イオン交換基の量が多いことを示す。
本発明におけるスルホン酸系含フッ素重合体（Ｓ）のイオン交換容量は、中和滴定法により測定される。
【００６０】
スルホン酸系含フッ素重合体（Ｓ）の数平均分子量（Ｍｎ）は、特に制限されないが、２００００〜８００００が好ましく、２００００〜６００００がより好ましい。なお、スルホン酸系含フッ素重合体（Ｓ）の数平均分子量（Ｍｎ）は、ポリスチレンを標準物質としてゲルパーミエーションクロマトグラフィーで測定される数平均分子量（Ｍｎ）である。
【００６１】
スルホン酸系含フッ素重合体（Ｓ）の好適な具体例としては、テトラフルオロエチレン（すなわち上記重合単位（ＳＢ）の一種）と、式ＣＦ２＝ＣＦＯ−ＱＳ−ＳＯ２Ｆで表される単量体（すなわち上記単量体（Ｓａ））と、の共重合体を加水分解して得られる含フッ素重合体が挙げられる。すなわち、スルホン酸系含フッ素重合体（Ｓ）は、テトラフルオロエチレン由来の重合単位（重合単位（ＳＢ）の一種）と、単量体（Ｓａ）を用いて得られたスルホン酸基またはその塩を有する重合単位（すなわち、重合単位（ＳＡ）の一種）と、を含むことが好ましい。
【００６２】
本発明の塗料組成物において、スルホン酸系含フッ素重合体（Ｓ）の含有量は、含フッ素重合体（Ｆ）１００質量部に対して、０．０５〜５０質量部が好ましく、０．１〜４０質量部がより好ましい。スルホン酸系含フッ素重合体（Ｓ）の含有量が上記範囲内にあることで、本発明の効果がより発揮される。
【００６３】
＜他の成分＞
本発明の塗料組成物は、必要に応じて、上記以外の他の成分（例えば、架橋剤、造膜助剤、増粘剤、消泡剤、光安定剤、意匠剤、表面調整剤、水性媒体、有機溶剤、着色剤、酸化チタンなどの光触媒材料等）を含んでいてもよい。
【００６４】
＜組成物の製造方法＞
本発明の塗料組成物の製造方法は、特に限定されず、例えば、含フッ素重合体（Ｆ）を含有する水性分散液と、スルホン酸系含フッ素重合体（Ｓ）の溶液と、を混合して製造できる。
スルホン酸系含フッ素重合体（Ｓ）の溶液は、スルホン酸系含フッ素重合体（Ｓ）の水性分散液であってもよく、スルホン酸系含フッ素重合体とアルコールとの混合溶液であってもよい。アルコールの具体例としては、メタノール、エタノール、イソプロパノールなどが挙げられる。
【００６５】
＜用途＞
本発明の塗料組成物は、塗料に使用されるが、他の用途にも使用できる。他の用途としては、例えば、フィルムへの塗布、接着剤、シーリング剤などが挙げられる。
【００６６】
［塗装物品］
本発明の塗装物品は、基材と、この基材上に配置され、上記塗料組成物を用いて形成された膜と、を有する。
基材の材質としては、特に限定されず、無機物、有機物、有機無機複合材等が挙げられる。無機物としては、コンクリート、自然石、ガラス、金属（鉄、ステンレス、アルミニウム、銅、真鍮、チタン等）等が挙げられる。有機物としては、プラスチック、ゴム、接着剤、木材、繊維等が挙げられる。有機無機複合材としては、繊維強化プラスチック、樹脂強化コンクリート、繊維強化コンクリート等が挙げられる。
基材の形状、サイズ等は、特に限定はされない。また、基材の表面（すなわち、上記組成物の塗布面）は、フッ素樹脂などの樹脂でコーティングされていてもよい。
基材の具体例としては、輸送用機器（自動車、電車、航空機、船舶等の内装体、外装体、構成部品）、土木部材（橋梁部材、鉄塔等）、産業機材（防水材シート、タンク、パイプ等）、建築部材（ビル外装、ドア、窓門部材、モニュメント、ポール等）、道路部材（道路の中央分離帯、ガードレール、防音壁等）、通信機材、電気部品、電子部品、太陽電池モジュール用表面シート、太陽電池モジュール用バックシート等が挙げられる。
膜の厚みは、１０〜１００μｍが好ましい。膜の厚みが下限値以上であれば、膜のブロッキング性がより優れ、上限値以下であれば、膜の耐候性がより優れる。
【００６７】
塗装物品は、例えば、基材の表面に上記塗料組成物を塗布し、乾燥させて膜（塗膜）を形成することによって製造できる。
塗料組成物は、基材の表面に直接塗布してもよく、基材の表面に公知の表面処理（下地処理等）を施した上に塗布してもよい。
塗料組成物の塗布方法としては、公知の方法を用いることができ、例えば、刷毛、ローラー、ディッピング、スプレー、ロールコーター、ダイコーター、アプリケーター、スピンコーター等の塗装装置を用いて行う方法が挙げられる。
塗布後の乾燥温度は、常温〜３００℃程度が好ましい。
【００６８】
本発明の塗料組成物に含まれる含フッ素重合体（Ｆ）が、重合単位（Ａ）を含有する場合には、本発明の塗装物品に含まれる塗膜の防汚性がより向上するだけでなく、以下のような効果も奏する。
すなわち、塗膜中に重合単位（Ａ）が含有されることになるので、塗膜の耐薬品性にも優れる。つまり、所定の薬品を用いて膜に対して擦り処理を施した場合でも、膜の静的な水接触角が低下しにくい。これは、静的な水接触角の低下に寄与する重合単位（Ａ）が含フッ素重合体（Ｆ）中に組み込まれているため、膜に擦り処理が施されても、親水性を示す成分が膜から剥がれづらく、結果として膜の性質が変化しづらい（例えば、水接触角が低下しづらい）と考えられる。
そして、本発明の塗料組成物を用いて得られる（作製される）塗膜は、長期間にわたってその効果を持続できる。その理由は、必ずしも明確ではないが、静的水接触角に寄与する重合単位（Ａ）が含フッ素重合体（Ｆ）中に組み込まれ、かつ、動的水接触角と帯電防止性に寄与するスルホン酸基またはその塩もスルホン酸系含フッ素重合体（Ｓ）中に組み込まれ、さらに、両重合体が相溶して強固なマトリックスを形成することにより、重合体がブリードアウトしにくいためと考えられる。
【実施例】
【００６９】
以下、実施例を挙げて本発明を詳細に説明する。ただし本発明はこれらの実施例に限定されない。なお、後述する表中における各成分の配合量は、質量基準を示す。
【００７０】
実施例および比較例においては、以下の各成分を用いた。
ＣＴＦＥ：クロロトリフルオロエチレン
ＴＦＥ：テトラフルオロエチレン
ＶｄＦ：フッ化ビニリデン
ＣＨＶＥ：シクロヘキシルビニルエーテル
ＥＶＥ：エチルビニルエーテル
ＣＭ−１５ＥＯＶＥ：ＣＨ２＝ＣＨＯＣＨ２−ｃｙｃｌｏＣ６Ｈ１０−ＣＨ２−（ＯＣ２Ｈ４）ｎ１−ＯＨ（ｎ１：１５、平均分子量８３０）
ＭＭＡ：メタクリル酸メチル
ＢＭＡ：メタクリル酸ｎ−ブチル
アニオン性界面活性剤：ポリオキシアルキレンアルケニルエーテル硫酸アンモニウム（商品名「ラテムルＰＤ−１０４」、花王ケミカル製）
ノニオン性界面活性剤：ポリオキシエチレンアルキルエーテル（商品名「ニューコール２３１８」、日本乳化剤製）
【００７１】
［含フッ素重合体の製造］
実施例および比較例の塗料組成物の製造にあたって、以下のようにして製造した各含フッ素重合体を用いた。
【００７２】
＜含フッ素重合体Ｆ−１（重合単位（Ａ）を含む含フッ素重合体Ｆ−１）＞
内容積２５００ｍＬのステンレス鋼製撹拌機付きオートクレーブ（耐圧硝子工業（株）製）中に、ＣＨＶＥ（１８１ｇ）、ＥＶＥ（１８５ｇ）、ＣＭ−１５ＥＯＶＥ（１７６ｇ）、イオン交換水（１０３１ｇ）、炭酸カリウム（Ｋ２ＣＯ３）（２．１ｇ）およびラウリル硫酸ナトリウム（２．１ｇ）を仕込み、混合物を得た。混合物入りのオートクレーブを氷で冷却して、窒素ガスを０．７ＭＰａになるよう加圧し、脱気した。この加圧脱気を２回繰り返し、０．０１ＭＰａまで脱気して溶存空気を除去した後、ＣＴＦＥ（４９０ｇ）を仕込み、６０℃で２４時間、重合反応を行った。
重合反応後、オートクレーブを６０℃から２０℃まで冷却し、固形分濃度４９．７質量％である含フッ素重合体Ｆ−１の粒子（平均粒子径７２ｎｍ）を含む水性分散液を得た。なお、含フッ素重合体Ｆ−１中における、ＣＨＶＥ、ＥＶＥ、ＣＭ−１５ＥＯＶＥおよびＣＴＦＥのそれぞれに由来する重合単位の含有量（モル％）は、１７／３０．５／２．５／５０であった。
【００７３】
＜含フッ素重合体Ｆ−２（コア部およびシェル部に重合単位（Ａ）が含まれる含フッ素複合体粒子Ｆ−２）＞
内容積２５００ｍＬのステンレス鋼製撹拌機付きオートクレーブ（耐圧硝子工業（株）製）中に、ＣＭ−１５ＥＯＶＥ（１９３ｇ）、イオン交換水（１０３１ｇ）、および炭酸カリウム（Ｋ２ＣＯ３）（２．１ｇ）を仕込み、混合物を得た。混合物入りのオートクレーブを氷で冷却して、窒素ガスを０．７ＭＰａになるように加圧し、脱気した。この加圧脱気を２回繰り返し、０．０１ＭＰａまで脱気して溶存空気を除去した後、オートクレーブ内圧が０．７５〜０．８ＭＰａとなるようにＶｄＦ／ＴＦＥ／ＣＴＦＥを７２．２／１６．０／１１．８の割合（モル％）で含む混合ガスを混合液に圧入し、７０℃で重合反応を行った。
重合の進行に伴い内圧が降下し始めた時点で、混合ガスを内圧が０．７５〜０．８ＭＰａを維持するように供給した。重合開始から８時間後にオートクレーブ内の未反応単量体を放出し、冷却して、固形分濃度４６．５質量％の含フッ素重合体の水性分散液を得た。なお、含フッ素重合体中における、ＶｄＦ、ＴＦＥ、ＣＴＦＥ、ＣＭ−１５ＥＯＶＥのそれぞれに由来する重合単位の含有量（モル％）は、７１／１５／１２／２であった。
つぎに、１Ｌ容丸底フラスコ反応器に、上記水性分散液（３００ｇ）を入れ、反応器内を充分に窒素置換した後に６０℃に昇温した。一方で、ＭＭＡ（５０ｇ）、ＢＭＡ（３０ｇ）、ＣＭ−１５ＥＯＶＥ（１６ｇ）、過硫酸アンモニウム（０．１ｇ）およびアニオン性界面活性剤（１５ｇ）を脱イオン水（１００ｇ）に均一混合したプレエマルジョンを調製した。
上記反応器を撹拌下、６０℃に保ったまま、プレエマルションを反応器内に滴下して、プレエマルション中のＭＭＡ、ＢＭＡおよびＣＭ−１５ＥＯＶＥの反応を開始させた。滴下終了後、さらに６０±２℃にて３時間保ち撹拌を続けた。その後、反応器を冷却し、反応部の内容物を１００メッシュ金網で濾過し、固形分濃度４８．０質量％である含フッ素複合体粒子Ｆ−２（平均粒子径１２０ｎｍ）の水性分散体を得た。
ここで、得られた含フッ素複合体粒子Ｆ−２について顕微鏡（製品名「ＶＨＸ−１０００」、ＫＥＹＥＮＣＥ社製）を用いて測定した結果、アルキレンオキシド鎖を含有する含フッ素重合体からなるコア部の表面に、ＭＭＡ、ＢＭＡおよびＣＭ−１５ＥＯＶＥに由来する重合単位を含む重合体からなるシェル部が形成されていることが確認できた。
【００７４】
＜含フッ素重合体Ｆ−３（重合単位（Ａ）を含まない含フッ素重合体Ｆ−３）＞
内容積２５００ｍＬのステンレス鋼製撹拌機付きオートクレーブ（耐圧硝子工業（株）製）中に、ＣＨＶＥ（１８１ｇ）、ＥＶＥ（２００ｇ）、イオン交換水（１０３１ｇ）、炭酸カリウム（Ｋ２ＣＯ３）（２．１ｇ）およびラウリル硫酸ナトリウム（２．１ｇ）を仕込み、混合物を得た。混合物入りのオートクレーブを氷で冷却して、窒素ガスを０．７ＭＰａになるよう加圧し、脱気した。この加圧脱気を２回繰り返し、０．０１ＭＰａまで脱気して溶存空気を除去した後、ＣＴＦＥ（４９０ｇ）を仕込み、６０℃で２４時間、重合反応を行った。
重合反応後、オートクレーブを６０℃から２０℃まで冷却し、固形分濃度４９．７質量％である含フッ素重合体Ｆ−３の粒子（平均粒子径１８０ｎｍ）を含む水性分散液を得た。なお、含フッ素重合体Ｆ−３中における、ＣＨＶＥ、ＥＶＥおよびＣＴＦＥのそれぞれに由来する重合単位の含有量（モル％）は、１７／３３／５０であった。
【００７５】
［スルホン酸系含フッ素重合体の製造］
実施例および比較例の塗料組成物の製造にあたって、以下のようにして製造した各スルホン酸系含フッ素重合体を用いた。
【００７６】
＜スルホン酸系含フッ素重合体Ｓ−１＞
スルホン酸系含フッ素重合体Ｓ−１とエタノールとを混合して、スルホン酸系含フッ素重合体Ｓ−１の含有量が９質量％であるエタノール溶液を調製した。
ここで、スルホン酸系含フッ素重合体Ｓ−１としては、イオン交換容量が０．９［ミリ当量／ｇ乾燥樹脂］であるスルホン酸含有含フッ素重合体（旭硝子社製、商品名「フレミオン」）を使用した。具体的には、スルホン酸系含フッ素重合体Ｓ−１は、ＣＦ２＝ＣＦ２とＣＦ２＝ＣＦＯＣＦ２ＣＦ（ＣＦ３）ＯＣＦ２ＣＦ２ＳＯ２Ｆとを共重合させて得られた重合体を加水分解して得られ、−（ＣＦ２−ＣＦ２）−の重合単位と、上記式（ＳＡ−１）で表される重合単位（ＱＳがＣＦ２ＣＦ（ＣＦ３）ＯＣＦ２ＣＦ２であり、Ｘが水素原子）と、を含む。
【００７７】
＜スルホン酸系含フッ素重合体Ｓ−２＞
スルホン酸系含フッ素重合体Ｓ−２とエタノールとを混合して、スルホン酸系含フッ素重合体Ｓ−２の含有量が９質量％であるエタノール溶液を調製した。
スルホン酸系含フッ素重合体Ｓ−２としては、イオン交換容量が１．５［ミリ当量／ｇ乾燥樹脂］であるスルホン酸含有含フッ素重合体（旭硝子社製、商品名「フレミオン」）を使用した。具体的には、スルホン酸系含フッ素重合体Ｓ−２は、ＣＦ２＝ＣＦ２とＣＦ２＝ＣＦＯＣＦ２ＣＦ（ＣＦ３）ＯＣＦ２ＣＦ２ＳＯ２Ｆとを共重合させて得られた重合体を加水分解して得られ、−（ＣＦ２−ＣＦ２）−の重合単位と、上記式（ＳＡ−１）で表される重合単位（ＱＳがＣＦ２ＣＦ（ＣＦ３）ＯＣＦ２ＣＦ２であり、Ｘが水素原子）と、を含む。
【００７８】
［塗料組成物の製造］
上記のようにして得られた含フッ素重合体の水分散液４０質量部と、上記のようにして得られたスルホン酸系含フッ素重合体のエタノール溶液５４質量部と、造膜助剤（商品名「エチレングリコールモノ（２−エチルヘキシル）エーテル」、関東化学社製）６質量部と、を下記第１表の組み合わせになるように混合して、実施例および比較例の各塗料組成物を得た。
なお、第１表における各成分の含有量は、固形分換算量（質量部）である。また、第１表において、各スルホン酸系含フッ素重合体における括弧内の数値は、スルホン酸系含フッ素重合体のイオン交換容量［ミリ当量／ｇ乾燥樹脂］を表す。
【００７９】
［評価］
以下の評価試験の実施にあたって、実施例および比較例の各塗料組成物を用いて、試験板を作製した。
具体的には、ポリエステル樹脂焼き付け塗装板の表面に、スプレー装置を用いて実施例および比較例の各組成物を塗布した。各組成物の塗布量は、５０ｇ／ｍ２とした。
その後、塗布した各塗料組成物を１００℃で１０分間乾燥させて、ポリエステル樹脂焼き付け塗装板の表面に塗膜が形成された実施例および比較例の各試験板を得た。
【００８０】
＜防汚性の評価試験＞
得られた実施例および比較例の各試験板を、屋外（千葉県市原市）に４週間放置した。
放置後の各試験板の塗膜の汚染状態を目視にて確認し、汚染された塗膜面積に基づいて、以下の基準により防汚性の評価を行った。
「Ａ」：汚染が塗膜全面積の５％以下である。
「Ｂ」：汚染が塗膜全面積の５％超２０％以下である。
「Ｃ」：汚染が塗膜全面積の２０％超３０％以下である。
「Ｄ」：汚染が塗膜全面積の３０％超である。
【００８１】
＜評価結果＞
上記評価試験の結果を第１表に示す。
【００８２】
【表１】
2017179322.tif 000003
【００８３】
第１表に示すように、実施例の塗料組成物を用いて形成された塗膜は、いずれも、汚染されにくいことがわかった。また、実施例の塗料組成物を用いて形成された各塗膜の汚れをルーペ（５００倍）で確認した結果、いずれの膜にも塵や埃などの付着が少ないことが確認できた。
一方、比較例の塗料組成物を用いて形成された塗膜は、いずれも、汚染されやすいことが示された。また、比較例の塗料組成物を用いて形成された塗膜の汚れをルーペ（５００倍）で確認した結果、いずれの膜にも塵や埃の付着が多く確認された。